(57)【要約】      （修正有）【課題】床材として用いるのに十分な耐久性を有し、平時にも十分な表示機能を発揮し、かつ、十分な蓄光性を有する蓄光板を提供する。【解決手段】表面の一部に印刷層部１５を有するポリカーボネート製基板１１の一方の面上に、蓄光顔料を含む蓄光樹脂層１２を積層して蓄光表示板を製造する。【選択図】図２
2008233178.tif 000002
【特許請求の範囲】
【請求項１】
透明なポリカーボネート製基板の一方の表面に蓄光顔料を含む蓄光樹脂層を積層させた蓄光表示板。
【請求項２】
透明なポリカーボネート製基板の一方の表面に、蓄光顔料を含む蓄光樹脂層が積層され、
前記ポリカーボネート製基板の他方の表面の一部、前記蓄光樹脂層との間の前記一方の表面の一部、又はその両方に、スタンプ印刷又はスクリーン印刷による印刷層部を有する蓄光表示板。
【請求項３】
透明なポリカーボネート製基板の一方の表面に、蓄光顔料を含む蓄光樹脂層と白色顔料を含む白色樹脂層とが順に積層され、
前記ポリカーボネート製基板の他方の表面の一部、前記蓄光樹脂層との間の前記一方の表面の一部、又はその両方に、スタンプ印刷若しくはスクリーン印刷による印刷層部又はフィルムを貼り付けたフィルム層部を有する蓄光表示板。
【請求項４】
透明なポリカーボネート製基板の一方の表面に、熱硬化性樹脂と蓄光顔料とを混合した蓄光顔料樹脂混合物を塗工して蓄光樹脂層を形成させる蓄光表示板の製造方法。
【請求項５】
透明なポリカーボネート製基板の一方、又は両方の表面の一部に、スタンプ印刷若しくはスクリーン印刷により印刷層部を設け、又はフィルムを貼り付けてフィルム層部を形成させ、
前記ポリカーボネート製基板の一方、又は他方の表面に、熱硬化性樹脂と蓄光顔料とを混合した蓄光顔料樹脂混合物を塗工して蓄光樹脂層を形成させる、蓄光表示板の製造方法。
【請求項６】
透明なポリカーボネート製基板の一方、又は両方の表面の一部に、スタンプ印刷又はスクリーン印刷により印刷層部を設け、又はフィルムを貼り付けてフィルム層部を形成させ、
前記ポリカーボネート製基板の一方、又は他方の表面に、熱硬化性樹脂と蓄光顔料とを混合した蓄光顔料樹脂混合物を塗工して蓄光樹脂層を形成し、前記蓄光樹脂層上に、熱硬化性樹脂と白色顔料とを混合した白色顔料樹脂混合物を塗工して白色樹脂層を形成させる蓄光表示板の製造方法。
【発明の詳細な説明】
【技術分野】
【０００１】
この発明は、蓄光機能を有する表示板とその製造方法に関する。
【背景技術】
【０００２】
従来、光源が無くなっても避難誘導や安全確認が出来るようにする蓄光機能を有する標識板が、建物内や地下などに設置されている。この蓄光機能を有する標識板は、太陽光や蛍光灯などの照射された光エネルギーを吸収し、日没や停電により照射される光源が消失した後、長時間に亘って発光し続けて非常口などを表示し、人が完全な暗闇の中で避難する事態に陥ることを防ぐものである。
【０００３】
このような蓄光機能を有する標識板としては、例えば特許文献１に記載の発光性複合シートや、特許文献２に記載の繊維強化プラスチックスに酸化物蓄光顔料を混合した成形品などを用いることができる。前記の発光性複合シートは、布などの裏打材上を設けた基材の反対側の面上に、白色合成樹脂層と、発光性顔料含有合成樹脂層を積層したものであり、発光する床材として使用するものである。また、前記の成形品は、耐久性の高い繊維強化プラスチックスを使用するとともに、外気に曝されても蓄光性能が劣化しにくい酸化物蓄光顔料を用いることで、高い耐候性を実現したものである。
【０００４】
【特許文献１】特開平１０−１１４０３０号公報
【特許文献２】特開２００６−２１９５８５号公報
【発明の開示】
【発明が解決しようとする課題】
【０００５】
しかしながら、特許文献１に記載の発光性複合シートは、基材上に発光層を設け、その発光層が表面側にあるため、発光層の蓄光顔料が摩耗しやすく、床材に用いるためには別途保護膜を設ける必要があった。
【０００６】
また、特許文献２に記載の成形体では、当該文献の［００２４］に記載のように、繊維強化プラスチックスの中に蓄光顔料を混合させる際には、蓄光機能を劣化させないために、蓄光顔料の含浸層には強化繊維を混入させないことが求められるので、蓄光顔料は表層に集中する。結果として蓄光顔料を有する樹脂層は、樹脂を強化する強化繊維無しに、物理的摩耗に曝されることになり、直接踏まれるような床材に用いるには、耐久性が十分ではない場合があった。
【０００７】
そこでこの発明は、床材として用いても物理的摩耗による蓄光機能の劣化が見られない十分な耐久性を有する蓄光表示板を製造することを目的とする。
【課題を解決するための手段】
【０００８】
この発明は、透明なポリカーボネート製基板の一方の表面に、蓄光顔料を含む蓄光樹脂層を積層した蓄光表示板により、上記の課題を解決したのである。
【０００９】
すなわち、基板に耐久性の高いポリカーボネートを用いることで、この基板が十分な透明性を有しているため、基板を表面に露出させて蓄光樹脂層を基板により保護して耐摩耗性を確保しても、十分な光量の吸収と放出が可能となる。
【発明の効果】
【００１０】
この発明にかかる蓄光表示板は、蓄光顔料が物理的摩耗に曝されることがなく、耐久性が高いため、長期間に亘ってメンテナンスを必要としない、蓄光性の床材や壁材として用いることができる。この床材や壁材は、それを照らす光源が消失した後、長時間発光して、避難経路や消火栓などの位置を示すことができる。
【発明を実施するための最良の形態】
【００１１】
以下、この発明について図１及び図１０を用いて詳細に説明する。この発明は、表面の一部に印刷層部を有する透明なポリカーボネート製基板の一方の表面上に、蓄光樹脂層を積層した蓄光表示板である。
【００１２】
この発明にかかる蓄光表示板の第一の実施形態を図１に示す。この実施形態は、ポリカーボネート製基板１１の一方の表面に、蓄光製蛍光顔料を含む蓄光樹脂層１２を積層した蓄光表示板である。
【００１３】
上記のポリカーボネート製基板１１は、ポリカーボネート製のプレートである。上記の表面とは、端面や側面ではなく、プレートの最も面積の広い面を示す。ポリカーボネートは樹脂の中でも強度が高く、この発明にかかる蓄光表示板を床材として用いて直接踏みつけられる環境下でも、十分な耐久性を発揮する。また、透明性が高い材料であるため、透明な基板を得ることができ、この基板より下にある蓄光樹脂層１２へ外光を到達させることができ、また、蓄光樹脂層１２が発する光を外部へ透過させることができる。
【００１４】
上記の蓄光樹脂層１２は、蓄光顔料を含む樹脂の層である。この層が外光を受けて光を吸収し、外光消失時に発光を続けることで、蓄光表示板として作用する。前記蓄光顔料とは、一旦光エネルギーを吸収して一時的に蓄えた後、そのエネルギーを徐々にりん光として放出しうる顔料をいう。このような蓄光顔料として用いる顔料は、蓄光樹脂層１２が上記ポリカーボネート製基板１１によって保護されるため必ずしも耐候性の高い顔料でなくてもよく、硫化カルシウム、硫化亜鉛、硫化亜鉛カドミウム等の硫化物蛍光体や、ストロンチウム、ユウロピウムやジスプロシウムを含むアルミン酸塩蛍光体など、特に限定されるものではない。ただし、実用上は長時間に亘って発光し続けることが求められるため、長時間に亘って発光し続けることができる前記のストロンチウムやユウロピウム等を含むアルミン酸塩蛍光体を用いるのが好ましい。
【００１５】
上記のアルミン酸塩蛍光体としては、例えば、特許第２５４３８２５号に記載された蓄光性蛍光体が挙げられる。これは、カルシウム、ストロンチウム、及びバリウムからなる金属群から選ばれる少なくとも一つの金属元素Ｍにより、ＭＡｌ２Ｏ４で表される化合物を母結晶とし、賦活剤としてユウロピウムを、前記Ｍで表される金属元素の金属群に対するモル％が０．００２％以上２０％未満となる量だけ添加し、共賦活剤として、セリウム、プラセオジム、ネオジム、サマリウム、テルビウム、ジスプロシウム、ホルミウム、エルビウム、ツリウム、イッテルビウム、ルテチウムからなるランタノイド金属群から選ばれる少なくとも一つの元素を、前記Ｍで表される金属元素の金属群に対するモル％で０．００２％以上２０％以下となる量だけ添加したものである。また、上記の化合物とＭとＡｌとＯの含有率が異なる化合物を母結晶とする蓄光性蛍光体でもよい。具体的には、根本特殊化学（株）のＮ夜光ルミノーバ（登録商標）が好適に使用できる。
【００１６】
この蓄光樹脂層１２は、上記蓄光顔料と、この蓄光顔料を固めてポリカーボネート製基板１１上に固定する樹脂とからなる。この樹脂は、出来るだけ可視光の透過性の高い樹脂であると好ましい。また、樹脂と顔料とを混合した時点では液状で塗工可能であり、塗工後に硬化させることができるものであると、層を形成させやすく好ましい。
【００１７】
この蓄光樹脂層１２の厚さは、０．１ｍｍ以上３ｍｍ以下であると好ましい。０．１ｍｍ未満であると、面積あたりの蓄光顔料の量が少なすぎて、十分な発光量が得られなくなってしまう。一方で、蓄光顔料として、上記のアルミン酸塩蛍光体を用いた場合には、ある程度光を透過させるが、３ｍｍを超えると透過する光がほとんど０に等しくなり、それ以上厚くしてもそこまでは光が届かずに、蓄光も発光も出来ない無駄な厚みとなってしまう。また、蓄光顔料自体が高価であるので、出来るだけ無駄を少なくすることが求められる。このため、厚みを３ｍｍ以下としておくと好ましく、１ｍｍ以下としておくとより好ましい。
【００１８】
この蓄光樹脂層１２を形成させる方法としては、上記のポリカーボネート製基板１１の、内表面側となる表面上に、熱硬化性樹脂と上記蓄光顔料とを混合した蓄光顔料樹脂混合物を塗工して硬化させる方法が挙げられる。前記熱硬化性樹脂としては、上記蓄光顔料と混合する時点では固まっておらず、その後硬化させることができるものであれば、特に限定されない。蓄光樹脂層１２を形成させる方法としては、上記熱硬化性樹脂を、上記蓄光顔料と混合した後に硬化剤を投入して硬化が完了する前に塗工して硬化させて樹脂層を形成させる方法や、上記蓄光顔料と混合してから塗工した後に加熱して硬化させて樹脂層を形成させる方法が挙げられるが、硬化剤を用いる方法の方がポリカーボネート製基板１１への影響が少なくより好ましい。また、塗工させる方法は特に限定されず、刷毛による手塗りで塗工させることもできる。
【００１９】
この実施形態にかかる蓄光表示板は、蓄光樹脂層１２を床や壁に接するように取り付け、外表面にポリカーボネート製基板１１が露出することとなる。蓄光顔料が物理的摩耗に曝されずに済むため、耐久力の高いものとなる。このような蓄光表示板は、特に形状が限定されるものではなく、長方形、円形、三角形や矢印型など、自由な形状のものとしてよい。また、文字や文字のパーツの形状であってもよい。
【００２０】
次に、この発明にかかる第二の実施形態を図２に示す。この実施形態は、図１に示す第一の実施形態の外表面となるポリカーボネート製基板１１の他方の表面の一部に、印刷層部又はフィルム層部（図中１５にあたる。）を有する蓄光表示板である。
【００２１】
上記の印刷層部は、ポリカーボネート製基板１１の表面上の一部に、スタンプ印刷又はスクリーン印刷により印刷して形成させたものである。これらの印刷方法により印刷することで、図２のように、ポリカーボネート製基板１１の表面上の一部にインク又は箔押しの層が形成される。前記のスタンプ印刷とは通常のインクによるスタンプ押しでインクを載せるものだけではなく、箔押しするホットスタンプ印刷も含む。また、前記のスクリーン印刷とは、インクを目的の箇所だけ通過させる印刷版を用いてインクを載せる印刷方法であり、例えばシルクスクリーン印刷が挙げられる。なお、通常のインクとは、蛍光塗料や蓄光塗料ではない、可視光を反射、吸収して色を示すインクをいう。ただし、上記の硬化剤や溶剤に溶けないものである必要がある。接触により印刷層部が溶けて表示が消えることを防ぐためである。
【００２２】
また、上記のフィルム層部は、ポリカーボネート製基板１１の表面上の一部に、任意の形状でフィルムを貼り付けたものである。このフィルムは無色透明でなく、可視光線を遮るものであれば特に材質を限定するものではないが、不透明であると判別がしやすく好ましい。貼り付ける方法としては、ポリカーボネート製基板１１を傷めるものでない限り、通常の接着剤を用いて貼り付けてよい。以下、上記の印刷層部とフィルム層部をまとめて印刷層部１５として記述する。
【００２３】
この印刷層部１５は、印刷されたインクや貼り付けられたフィルムがポリカーボネート製基板１１の表面の全てを覆うのではなく、表面の一部だけを覆っており、インクや箔が載っていない部分が残る必要がある。印刷層部１５は可視光線を遮るため、全面を覆ってしまうと蓄光とその後の発光が出来なくなり、単なるインクや箔による表示板となってしまうためである。
【００２４】
この印刷層部１５で印刷される内容、又はフィルムの形状により表示する内容は、例えば図３のように、非常口の表示とその方向を示す矢印や、地図、現在位置の表示、消火器及び消火栓の表示など、緊急時に求められる情報を記載すると、この発明にかかる蓄光表示板の効果が発揮される。
【００２５】
この印刷層部に用いるインクや箔押し、フィルムの色は特に限定されないが、背景となる蓄光樹脂層１２の色と明確に区別できる色であると、光源下でも識別しやすいため好ましい。このような色としては例えば黒や緑、青などが挙げられる。また、印刷層部１５に複数の色のインクを用いて印刷を行っても良いが、インクが載っている部分の輪郭だけでも最低限必要な情報が読み取れるものであると好ましい。外光が無くなって、蓄光樹脂層１２が発する光のみとなった環境では、この印刷層部１５自体の色は識別が困難であり、蓄光樹脂層１２の光をバックライトとして浮かび上がる印刷層部１５の輪郭が、観察者に対して有効な情報を形成するためである。
【００２６】
この印刷層部１５は、ポリカーボネート製基板１１の蓄光樹脂層１２側の表面の一部、すなわち、ポリカーボネート製基板１１と蓄光樹脂層１２との間に設けていてもよい。このように印刷層部１５’を設けた第三の実施形態を図４に示す。この実施形態にかかる蓄光表示板を製造するには、ポリカーボネート製基板１１の一方の表面に上記の手順で印刷層部１５’を形成させた後、その印刷層部１５’を含む前記一方の表面の全体に、上記の手順で蓄光樹脂層１２を形成させる。この実施形態では、印刷層部１５’が外表面に露出せず、ポリカーボネート製基板１１に覆われているために、印刷層部１５’が物理的摩耗を受けることがないので、表示が消えにくく、図２の実施形態に比べてより表示寿命が長いものとなる。
【００２７】
また、上記の印刷層部を、ポリカーボネート製基板１１の両方の表面の一部に設けてもよい。この第四の実施形態を図５に示す。すなわち、図４の実施形態にかかる蓄光表示板の外表面側となる、ポリカーボネート製基板１１の他方の表面に、印刷層部１５を設けたものである。なお、製造手順としては、先にポリカーボネート製基板の両面の一部に印刷層部１５，１５’を設けてから、その一方の表面に蓄光樹脂層１２を形成させてもよいし、一方の表面に印刷層部１５’と蓄光樹脂層１２とを設けてから、他方の表面の一部に印刷層部１５を設けてもよい。
【００２８】
この第四の実施形態にかかる蓄光表示板では、ポリカーボネート製基板１１の両面に設けられた印刷層部１５及び印刷層部１５’は同一の内容で、蓄光表示板の表面に対して垂直に見た際に輪郭が一致するものであると好ましい。このような実施形態とすることで、表面に設けられた印刷層部１５によって、ポリカーボネート製基板１１の外表面によって外光が反射されても充分な視認性を発揮できる。また、その印刷層部１５が物理的摩耗に曝されることによって剥がれてしまったとしても、ポリカーボネート製基板１１の下にあるもう一つの印刷層部１５’によって、印刷層部１５が示すべき表示内容を表示し続けることができ、長い表示寿命を有するものとなる。
【００２９】
この発明にかかる蓄光表示板の第五の実施形態を図６に示す。この実施形態にかかる蓄光表示板は、ポリカーボネート製基板１１の一方の表面に、蓄光樹脂層１２と白色樹脂層１３とが積層された蓄光表示板である。すなわち、図１にかかる実施形態の蓄光樹脂層１２上に、新たに白色樹脂層１３を設けたものである。
【００３０】
上記の白色樹脂層１３は、白色顔料を含む樹脂の層である。この層が含む白色顔料が、上記の蓄光樹脂層１２が発する光のうち、下方へ放出された光を反射するので、この発明にかかる蓄光表示板から実質的に放出される光量を増やすことができ、高い輝度を得ることができる。また、光源下でも印刷層部１５の背景部分を明るくする効果が得られる。前記白色顔料は特に限定されるものではなく、例えば、酸化チタン、炭酸カルシウム、酸化亜鉛などを用いることができる。
【００３１】
また、この白色樹脂層１３の厚さは特に限定されないが、少なくとも蓄光樹脂層１２が発した光のうち、白色樹脂層１３側に発せられた光を充分に反射できる程度の厚みを有すると好ましい。薄すぎると光を反射しきれずに下方へ透過してしまい、この白色樹脂層１３により外表面側の輝度を上昇させる効果が不十分になってしまう。
【００３２】
この白色樹脂層１３を形成させる方法としては、上記の蓄光樹脂層１２を形成させた後、その蓄光樹脂層１２の上に、上記熱硬化性樹脂と上記白色顔料とを混合した白色顔料樹脂混合物を塗工して硬化させる方法が挙げられる。すなわち、液状の熱硬化性樹脂と上記白色顔料とを混合した後、硬化剤を添加して、硬化が完了する前に塗工し、硬化させて樹脂層を形成させる。また、塗工させる方法は特に限定されず、刷毛による手塗りで塗工させることもできる。
【００３３】
このような白色樹脂層１３を、図２、図４、及び図５に記載の印刷層部１５を有する蓄光表示板の蓄光樹脂層１２上に設けると、図６の実施形態にかかる蓄光表示板と同様に、輝度を高める効果が得られる。それぞれに白色樹脂層１３を設けた実施形態を図７乃至図９に示す。これらはそれぞれ、図２，図４及び図５に記載の蓄光表示板と同様に、印刷層部１５の表示内容を表示し、光源のあるところでは印刷層部１５を直接視認させることで印刷された内容を表示し、光源が無くなると、蓄光樹脂層１２が発する光により、印刷層部１５の輪郭を浮かび上がらせて、印刷された内容を伝えるものであるが、光源が無くなった際の発光輝度が、それぞれ図２，図４、及び図５に記載の蓄光表示板より高いものとなる。
【００３４】
これらの、印刷層部１５と白色樹脂層１３とを備えた蓄光表示板を製造するにあたっては、図２、図４及び図５に記載の蓄光表示板を製造してから白色樹脂層１３を設けてよい。また、図７及び図９に記載の蓄光表示板を製造するにあたっては、白色樹脂層１３を形成させてから、外表面側の印刷層部１５を設けてもよく、形成される順番は特に規定されない。例えば、予め図６に記載の印刷層部の無い蓄光表示板を製造しておき、後日用途に応じて必要な表示を印刷層部１５として外表面側に形成させて図７に記載の蓄光表示板を得てもよい。
【００３５】
この発明にかかる蓄光表示板は、通常時には太陽光や蛍光灯光などの光を受けることができる場所である壁や床、天井等に貼り付け、又は嵌め込んで用いる。光源下では蓄光樹脂層により光を吸収して、日没や停電などにより光源が消失した際には、蓄光樹脂層が発する光により、蓄光表示板の存在を示す。その使用形態の例を図１０に示す。印刷層部を有さない蓄光表示板２１を並べることで、経路の方向を示すことが出来る。また、印刷層部１５を有する蓄光表示板２２は、光源下でも印刷層部の表示により観察者に情報を与え、日没や停電などにより光源が消失した際には、蓄光樹脂層が発する光により印刷層部の輪郭を浮かび上がらせて、その輪郭により観察者に情報を与えることができる。
【００３６】
また、これらの蓄光表示板２１，２２は、人の往来が激しい床に設置して用いても、ポリカーボネート製基板に保護されるために蓄光機能が劣化することがなく、また、雨水などに触れても蓄光機能の劣化は起こりにくい。このため、設置から長期間に亘ってメンテナンス不要で使用することができる。
【実施例】
【００３７】
（実施例１）
ポリカーボネート製基板として、縦１０ｃｍ×横２１ｃｍ×厚さ２ｍｍの無色透明のポリカーボネート板を用意した。その一方の表面に非常口のマークをシルクスクリーン印刷して印刷層部を形成させた。
【００３８】
一方で、蓄光顔料（根本特殊化学（株）製：ルミノーバ）と熱硬化性樹脂（不飽和ポリエステル樹脂）とを、固形物の重量混合比が２：５となるように攪拌して混合した後、硬化剤を添加して蓄光顔料樹脂混合物を得た。その後速やかに、印刷層部を形成させたポリカーボネート製基板の他方の表面上に蓄光顔料樹脂混合物を刷毛で塗りつけ、半日静置して樹脂を硬化させて蓄光樹脂層を形成させた。
【００３９】
次に、白色顔料と上記と同様の熱硬化性樹脂とを攪拌して混合した後、硬化剤（同上）を添加して、白色顔料樹脂混合物を得た。その後速やかに、蓄光樹脂層上に白色顔料樹脂混合物を刷毛で塗りつけ、半日静置して、白色樹脂層を形成させて、蓄光表示板を製造した。
【００４０】
得られた蓄光表示板を２００ルックスの光源下に２０分放置した後、光源を消失させた。１時間後、蓄光表示板の輝度を輝度計（コニカミノルタホールディングス（株）製：ＬＳ−１１０）により測定したところ、４０ルックスを示し、ＪＩＳ規格（ＪＩＳ  Ｚ  ９１０７−１９８８）で要求される７ルックス以上の値を満たすことができた。
【００４１】
また、蓄光表示板を屋内の壁に設置してから１ヶ月後に同様の輝度測定を行ったところ、輝度は３８ルックスを示し、特に劣化は見られなかった。また、印刷層部の表示も問題なく認識可能なままであった。
【００４２】
（実施例２）
実施例１において、印刷層部を設けた側の表面に蓄光樹脂層を形成させること以外は同様の手順により、蓄光表示板を得て、同様に輝度の測定を行ったところ、１時間後の輝度は３６ルックスであった。また、１ヶ月後に同様の試験をおこなったところ、輝度は３８ルックスであり、輝度の劣化は見られなかった。なお、輝度が上昇しているのは誤差の範囲と考えられる。また、印刷層部の表示も問題なく認識可能なままであった。
【００４３】
（実施例３）
実施例１において、シルクスクリーン印刷の代わりに、マーキングフィルム（住友スリーエム（株）製：スコッチカル、ＪＳ−６７１７ＸＬ）を非常口の表示の形にして、フィルム自体の接着力により貼り付けてフィルム層部を形成させ、それ以外の手順は実施例１と同様にして、蓄光表示板を得た。この蓄光表示板について、実施例１と同様の測定を行ったところ、１時間後の輝度は３７ルックスであった。また、１ヶ月後に行った同様の試験では３８ルックスであり、輝度の劣化は見られなかった。なお、これも輝度が上昇しているのは誤差の範囲と考えられる。また、フィルム層部の表示も問題なく認識可能なままであった。
【００４４】
（実施例４）
実施例１で得られた蓄光表示板を、太陽光の当たる屋外に１ヶ月間放置したが、ポリカーボネート製基板の表面は特に劣化しておらず、表面の透明度は目視上変化が見られなかった。
【００４５】
（比較例１）
実施例１において、ポリカーボネート製基板の代わりに、アクリル樹脂製基板を用いたこと以外は、実施例１と同様の手順により、蓄光表示板を得ることができた。この蓄光表示板を実施例４と同様の環境に１ヶ月間放置したところ、アクリル樹脂製基板の表面が荒れてしまい、目視上の透明度が低下してしまった。これは太陽光が含む紫外線によって劣化したと考えられる。
【図面の簡単な説明】
【００４６】
【図１】第１の実施形態にかかる蓄光表示板の断面図
【図２】外表面に印刷層部を設けた蓄光表示板の断面図
【図３】図２の蓄光表示板の斜視図
【図４】蓄光樹脂層との間に印刷層部を設けた蓄光表示板の断面図
【図５】ポリカーボネート製基板の両面に印刷層部を設けた蓄光表示板の断面図
【図６】図１の蓄光表示板に白色樹脂層を設けた蓄光表示板の断面図
【図７】白色樹脂層を設け、外表面に印刷層部を設けた蓄光表示板の断面図
【図８】白色樹脂層を設け、蓄光樹脂層との間に印刷層部を設けた蓄光表示板の断面図
【図９】白色樹脂層を設け、ポリカーボネート製基板の両面に印刷層部を設けた蓄光表示板の断面図
【図１０】この発明にかかる蓄光表示板の使用形態の例を示す概略図
【符号の説明】
【００４７】
１１  ポリカーボネート製基板
１２  蓄光樹脂層
１３  白色樹脂層
１５  印刷層部
１５’  （蓄光樹脂層側の）印刷層部
２１  印刷層部の無い蓄光表示板
２２  印刷層部のある蓄光表示板
【図１】
2008233178.tif 000003
【図２】
2008233178.tif 000004
【図３】
2008233178.tif 000005
【図４】
2008233178.tif 000006
【図５】
2008233178.tif 000007
【図６】
2008233178.tif 000008
【図７】
2008233178.tif 000009
【図８】
2008233178.tif 000010
【図９】
2008233178.tif 000011
【図１０】
2008233178.tif 000012